(57)【特許請求の範囲】
【請求項１】
気散性物質を内包した有機物壁膜を有するマイクロカプセルにおいて、前記マイクロカプセルに酸化チタンを包含及び／又はコーティングすることを特徴とするマイクロカプセル。
【請求項２】
請求項１のマイクロカプセルに、紫外線を照射することによる気散性物質の放出制御方法。
【発明の詳細な説明】
【０００１】
【発明の属する技術分野】
本発明は芳香剤や脱臭剤等の気散性物質を封入したマイクロカプセルおよびこのマイクロカプセルからの気散性物質の放出制御方法に関するものである。
【０００２】
【従来の技術】
従来から、悪臭を和らげたり取り除くために芳香剤や脱臭剤が用いられている。また、飛来する虫などを永続的に避けたり殺したりする防虫剤や殺虫剤が用いられている。これらの気散性物質は製造直後にガス透過性の小さい容器あるいは包装材料に充填され、使用者が開封するまで気散性物質の蒸散を抑制し、開封後その機能を発揮するようになされている。しかしこの方法では開封後すぐに環境条件、通常温度により決まる一定速度で速やかに気散性物質が気散するために、気散速度を制御するのは難しい。
【０００３】
これらを改善するために気散性物質を樹脂、セラミック、ゲル化材料等で構成された担持物質に固定化し、気散性の大きい質を徐々に気散させるという方法が開発された。なかでもマイクロカプセルを使用したものは気散性物質の効果を長持ちさせるのに成功している。しかしながら、温度が高い等の条件では気散性物質の放出速度が速く効果が短期であったり、逆に温度が低い場合には放出速度が遅く効果が低かったり、時には効果が現れないなど、使用する環境によって効果の有効期間が一定でないという問題点があった。
【０００４】
【発明が解決しようとする課題】
そこで本発明は、温度など使用する環境にかかわらず気散性物質の放出速度を制御するのに適したマイクロカプセルおよび放出速度の制御手段の提供を課題とする。
【０００５】
【課題を解決するための手段】
上記課題は、気散性物質を内包した有機物壁膜を有するマイクロカプセルに、酸化チタンを包含及び／又はコーティングしこのマイクロカプセルに紫外線を照射することにより、気散性物質の放出速度を制御することができることを見出し本発明を完成した。
【０００６】
酸化チタンはマイクロカプセルのスラリーに混合しマイクロカプセルの壁膜の外側にコーティングする、あるいは酸化チタンを気散性物質とともにマイクロカプセル化して内包させる。酸化チタンは紫外線が照射されると光触媒の機能を生じ、活性酸素などにより有機物を分解する。その程度はある範囲では照射紫外線の強度に比例し、太陽光や室内の蛍光灯に含まれる微弱な紫外線でも光触媒作用を発揮する。酸化チタンをマイクロカプセル壁膜の内外に有するマイクロカプセルは、紫外線の照射強度を制御することにより、壁膜の分解速度が制御できるから、これにより、内包された気散性物質の放出速度を制御することができる。
【０００７】
【発明の実施の形態】
酸化チタンを内包させる場合は、マイクロカプセル壁膜は酸化チタンの光触媒機能を励起する約３８０nmの紫外線に透過性の良い壁膜とすることが好ましい。多くのマイクロカプセル壁膜材料は実質的にこの領域に透明であるから、実際上はマイクロカプセル化しやすい、コアセルベーション方によるゼラチンやカゼンインの蛋白質壁膜、in-situ重合法による尿素ホルムアルデヒド樹脂、メラミンホルムアルデヒド樹脂などのアミノ樹脂壁膜、界面重合法によるポリイソシアネートとポリオールからなるウレタン系樹脂壁膜などを使用することができる。また、酸化チタンを包含及び／又はコーティングしたマイクロカプセルと従来の気散性物質を包含したマイクロカプセルを併用しても何ら問題はない。
【０００８】
本発明のマイクロカプセルは、スラリーのまま紫外線を透過する上部の空いた容器に入れて利用したり、スラリーを凍結乾燥、噴霧乾燥などにより粉体として容器中に入れて利用したり、スラリーを必要に応じてポリビニルアルコール等の結着剤とともに、紙やフィルム状支持体に塗布乾燥しシート状あるいは適当な形に整形する等の方法で利用することができる。
【０００９】
酸化チタンを包含及び／又はコーティングしたマイクロカプセルは、酸化チタンに４００nmより短波長、特に３８０nm付近の紫外線が当たると、電子（ｅ−）と正孔（ｈ＋）が酸化チタン結晶中にできる。空気中の酸素は電子をもらい還元反応が起こり、活性な酸素であるスーパーオキサイドアニオン（Ｏ２−）ができる。一方、正孔が酸化チタン表面に存在する吸着水を酸化しヒドロキシラジカル（・ＯＨ）ができる。酸化力の大きいこれらの化学種は有機物を分解する能力を持つため、本発明のマイクロカプセルは紫外線を含む光が照射されると分解する。分解の速度は光の照射量と比例するため温度等の環境に影響されることなく一定の速度で分解される。本発明のマイクロカプセルは光が照射とともに外側のマイクロカプセルが分解され、徐々に中側にも光が照射されるようになる。そのため、気散性物質が壁膜の分解に応じた速度で放出される。
【００１０】
気散性物質としては、従来使用されている気散性物質であれば良く、具体的には芳香剤としては、レモン油、ピぺロナール、バニリン、フェニルエタノール、ヒドロキシシトロネラール等、脱臭剤としてはグリオキザール、シュウ酸、マレイン酸エステル、エチレンオキサイド、アルカノールアミン、P−シメンパーオキサイド、ホウ酸エステル、樹木の乾留エキス、茶樹の葉抽出エキス等、防虫殺虫剤としてはブチルチオメチルジエチルホスホロジチオエート、ジエチルエチルチオエチルホスホロジチオエート、イソボルニルチオシアノアセテート、ジブチルサクシネート、ジエチルトルアミドジエチルフタレートなどである。
【００１１】
【実施例】
以下に実施例を示して本発明をより具体的に説明するが、勿論これらに限定するものではない。
（実施例）
３％のエチレン−無水マレンイ酸共重合体水溶液１００部に尿素１０部、レゾルシン１．２部を溶解しＰＨを４．３に調整し、更にメチル化メチロールメラミンを２０部溶解した。温度を４５℃にして、この水溶液中にピペロナール１００部を混合し乳化機で乳化して平均粒径５μmの乳化液を得た。この液に希釈水５０部と３７％ホルムアルデヒド溶液２５部を加えて加温し、６５℃に達してから３時間カプセル壁形成反応を続けた。反応終了後３０℃に冷却し、２９％アンモニア水溶液で残留ホルムアルデヒドを中和し、マイクロカプセルスラリー（Ａ）を得た。ついで平均粒子径１ミクロンの酸化チタン５０部を上記マイクロカプセルスラリーに加え、攪拌機で１時間攪拌し、マイクロカプセルの表面に酸化チタン微粒子をコーティングし、マイクロカプセルスラリー（Ｂ）を得た。
【００１２】
このマイクロカプセルスラリー（Ａ）および（Ｂ）を表面を親水化したポリエチレンテレフタレートフィルム上に、メイヤーバーで塗布し乾燥して、固形分で１５ｇ／ｍ2の塗工層を有するフィルム（Ａ）とフィルム（Ｂ）を得た。
このフィルム（Ａ）および（Ｂ）を、別々に上部を開放した紫外線を透過する無色透明の容器中に吊し、この容器を室温５℃の冷たい部屋に置き、１日２０時間蛍光灯を照射し、１０時間おきに芳香の発生程度を官能試験で評価した。結果を表１に表す。
○：十分な芳香がほぼ一定に持続する。
×：僅かな芳香はするものの、極めて弱い。
【００１３】
【表１】
0004200583.tif 000002
【００１４】
（結果）
フィルム(Ａ)は、二酸化チタンをコーティングしていないので、マイクロカプセルによる封入効果がでて、この温度では実質的に芳香は放出されていない。これに対し、フィルム(Ｂ)は、最初の１０時間目は殆ど芳香の放出が感じられなかったが、次の１０時間目からは、蛍光灯中の紫外線により酸化チタンがマイクロカプセルの有機物壁膜を分解し、芳香物質一定速度で放出されていた。
【００１５】
【発明の効果】
本発明のマイクロカプセルは光の照射によってマイクロカプセルに包含あるいはコーティングした酸化チタンが光の照射によってマイクロカプセル壁膜を分解し、内部に封入した気散性物質が環境温度に関わらず一定の速度で放出させることができた。